(57)【要約】【課題】微量の不純物または汚染物質によっても損傷を被る精密部材を損傷なく保存および運搬することができる、経済的な精密部材用収納容器およびその製造方法を提供する。【解決手段】ポリカーボネート樹脂から形成される精密部材用収納容器であって、前記ポリカーボネート樹脂を水に入れ５０℃で１２時間放置し、２５℃で１２時間振とうした後の液のイオンクロマトグラフィーによる、塩素イオン（Ｃｌ−）、フッ素イオン（Ｆ−）および硫酸イオン（ＳＯ４２−）の検出量が、それぞれ独立して、２ｐｐｂ以下である、精密部材用収納容器。【選択図】なし【特許請求の範囲】
【請求項１】
ポリカーボネート樹脂から形成される精密部材用収納容器であって、
前記ポリカーボネート樹脂を５０℃の水に入れ１２時間放置し、２５℃で１２時間振とうした後の液のイオンクロマトグラフィーによる、塩素イオン（Ｃｌ−）、フッ素イオン（Ｆ−）、および硫酸イオン（ＳＯ４２−）の検出量が、それぞれ独立して、２ｐｐｂ以下である、精密部材用収納容器。
【請求項２】
前記ポリカーボネート樹脂を１５０℃で３０分間加熱し、発生するガスをＨＳ−ＳＰＭＥ−ＧＣ／ＭＳで測定したときの検出されるピーク数が２５個以下である、請求項１に記載の精密部材用収納容器。
【請求項３】
前記ポリカーボネート樹脂は、芳香族ジヒドロキシ化合物およびジアリールカーボネートが溶融重合されたものである、請求項１または２に記載の精密部材用収納容器。
【請求項４】
前記芳香族ジヒドロキシ化合物は、下記化学式１で表される、請求項３に記載の精密部材用収納容器：
【化１】
2015071456.tif 000007
前記化学式１中、Ａは、単結合、置換もしくは非置換の炭素数１〜３０の２価の炭化水素基、−ＣＯ−、−Ｓ−、または−ＳＯ２−であり、Ｒ１およびＲ２は、それぞれ独立して、置換もしくは非置換の炭素数１〜３０のアルキル基、または置換もしくは非置換の炭素数６〜３０のアリール基であり、ａおよびｂは、それぞれ独立して、０〜４の整数である。
【請求項５】
前記ジアリールカーボネートは、下記化学式２で表される、請求項３または４に記載の精密部材用収納容器：
【化２】
2015071456.tif 000008
前記化学式２中、Ａｒ１およびＡｒ２は、それぞれ独立して、置換または非置換の炭素数６〜２０のアリール基である。
【請求項６】
前記芳香族ジヒドロキシ化合物および前記ジアリールカーボネートのモル比（芳香族ジヒドロキシ化合物：ジアリールカーボネート）は、１：０．９〜１：１．３である、請求項３〜５のいずれか１項に記載の精密部材用収納容器。
【請求項７】
前記ポリカーボネート樹脂は、重量平均分子量（Ｍｗ）が２０，０００ｇ／ｍｏｌ〜３５，０００ｇ／ｍｏｌである、請求項１〜６のいずれか１項に記載の精密部材用収納容器。
【請求項８】
前記ポリカーボネート樹脂は、ＡＳＴＭ  Ｄ２５６に基づいて厚さ１／８インチの試験片で測定したノッチ付きアイゾット衝撃強度が６０ｋｇｆ・ｃｍ／ｃｍ〜１００ｋｇｆ・ｃｍ／ｃｍである、請求項１〜７のいずれか１項に記載の精密部材用収納容器。
【請求項９】
前記ポリカーボネート樹脂は、ＡＳＴＭ  Ｄ１２３８に基づいて３００℃および１．２ｋｇの条件で測定した溶融指数が５ｇ／１０分〜８０ｇ／１０分である、請求項１〜８のいずれか１項に記載の精密部材用収納容器。
【請求項１０】
芳香族ジヒドロキシ化合物およびジアリールカーボネートを溶融重合することによって重合物を製造し、
前記重合物を押出機に投入することによって、ペレット化された押出物を製造し、
前記ペレット化された押出物を精密部材用収納容器の形態に成形する、
ことを含む、精密部材用収納容器の製造方法。
【請求項１１】
前記押出機は終端にベント装備が備えられており、ベントしながら前記ペレット化された押出物を製造する、請求項１０に記載の精密部材用収納容器の製造方法。
【請求項１２】
前記溶融重合は、芳香族ジヒドロキシ化合物およびジアリールカーボネートを重合することによってポリカーボネート予備重合体を製造し、製造された予備重合体を溶融重合することを含む、請求項１０または１１に記載の精密部材用収納容器の製造方法。
【発明の詳細な説明】
【技術分野】
【０００１】
本発明は、精密部材用収納容器およびその製造方法に関する。より具体的には、本発明は、微量の不純物または汚染物質によっても損傷を被る精密部材を損傷なく保存および運搬するための精密部材用収納容器およびその製造方法に関する。
【背景技術】
【０００２】
芳香族ポリカーボネート樹脂は、耐衝撃性などの機械的特性、耐熱性、透明性などに優れるので、多様な用途で使用されている。特に、ポリカーボネート樹脂で製造された容器は、耐衝撃性に優れ、透明または半透明であって内容物が外部から見えるという長所のため広く使用されてきた。また、これら容器は、電気／電子部品または装置のように汚染からの隔離が厳格に要求される精密部材の分野にも適用されるようになった。
【０００３】
しかし、一般的なポリカーボネート樹脂、特に、界面重合により製造されたポリカーボネート樹脂で製造された容器の場合、容器から塩素イオンなどが揮発し、ＩＣチップなどの半導体材料またはシリコンウェハなどの精密部材（製品）に損傷を与えるおそれがあることが明らかになった。
【０００４】
例えば、通常の精密部材用収納容器（工程外のウェハ運送容器（ＦＯＳＢ：Ｆｒｏｎｔ  Ｏｐｅｎｉｎｇ  Ｓｈｉｐｐｉｎｇ  Ｂｏｘ）など）は、ホスゲンなどの塩素を含む原料から製造される界面重縮合により製造されたポリカーボネート樹脂（以下、界面重縮合ポリカーボネート樹脂とも称する）から製造されている。これによって、界面重縮合ポリカーボネート樹脂の塩素の量を低減させたり、製品からの揮発を防止したりする方法が研究されてきた（特許文献１〜４など）。
【先行技術文献】
【特許文献】
【０００５】
【特許文献１】特許第３７８５１８０号明細書
【特許文献２】特許第３９６６９３５号明細書
【特許文献３】特許第３９９５３４６号明細書
【特許文献４】特許第４３５６８２８号明細書
【発明の概要】
【発明が解決しようとする課題】
【０００６】
しかしながら、特許文献１〜４の方法のような界面縮重合ポリカーボネート樹脂の塩素の量を最小化させる方法には限界があり、このように塩素の量を低減させた樹脂を使用して容器を製造することは非経済的であり、塩素の他にも、フッ素イオン（Ｆ−）、硫酸イオン（ＳＯ４２−）、および１５０℃以上で揮発されるガスによって精密部材が損傷を被るおそれがあることが明らかになった。
【０００７】
したがって、既存の精密部材用収納容器に比べて、透明性、耐衝撃性などの物性を維持しながら、揮発性ガスの量を最小化させた経済的な精密部材用収納容器が求められている。
【０００８】
よって、本発明の目的は、微量の不純物または汚染物質によっても損傷を被る精密部材を損傷なく保存および運搬することができる、経済的な精密部材用収納容器およびその製造方法を提供することにある。
【課題を解決するための手段】
【０００９】
本発明の一つの形態は、精密部材用収納容器に関する。前記精密部材用収納容器は、ポリカーボネート樹脂から形成された精密部材用収納容器であって、前記ポリカーボネート樹脂を水に入れて５０℃で１２時間放置し、その後１２時間振とうした液のイオンクロマトグラフィーで検出される、塩素イオン（Ｃｌ−）、フッ素イオン（Ｆ−）、および硫酸イオン（ＳＯ４２−）の検出値がそれぞれ独立して、２ｐｐｂ以下であることを特徴とする。
【００１０】
本発明の他の形態は、精密部材用収納容器の製造方法に関する。前記製造方法は、芳香族ジヒドロキシ化合物およびジアリールカーボネートを溶融重合することによって重合物を製造し、前記重合物を押出機に投入することによって、ペレット化された押出物を製造し、前記ペレット化された押出物を精密部材用収納容器の形態に成形することを含む。
【発明の効果】
【００１１】
本発明によれば、微量の不純物または汚染物質によっても損傷を被る精密部材を損傷なく保存および運搬することができる、経済的な精密部材用収納容器およびその製造方法が提供されうる。
【発明を実施するための形態】
【００１２】
以下、本発明を詳細に説明する。
【００１３】
本発明に係る精密部材用収納容器は、精密部材を損傷なく保存および運搬できるものである。前記精密部材用収納容器の形態は、特に制限されず、ボックス形態、円筒形態、通常の工程外のウェハ運送容器（ＦＯＳＢ：Ｆｒｏｎｔ  Ｏｐｅｎｉｎｇ  Ｓｈｉｐｐｉｎｇ  Ｂｏｘ）の形態などの多様な形態を有することができる。
【００１４】
本発明の精密部材用収納容器は、ポリカーボネート樹脂試料３５ｇを５０ｇの水に入れ、５０℃で１２時間放置した後、常温（２５℃）で１２時間振とうした後の液のイオンクロマトグラフィー（ＩＣ：ｉｏｎ  ｃｈｒｏｍａｔｏｇｒａｐｈｙ）による塩素イオン（Ｃｌ−）、フッ素イオン（Ｆ−）、および硫酸イオン（ＳＯ４２−）の検出量が、それぞれ独立して、２ｐｐｂ以下、好ましくは０．２ｐｐｂ〜１．８ｐｐｂであるポリカーボネート樹脂から形成されることを特徴とする。前記塩素イオン（Ｃｌ−）、フッ素イオン（Ｆ−）、および硫酸イオン（ＳＯ４２−）の検出量が、それぞれ２ｐｐｂを超えると、各イオンが揮発されて精密部材を汚染および損傷させるおそれがある。
【００１５】
本発明に使用されるポリカーボネート樹脂は、芳香族ジヒドロキシ化合物およびジアリールカーボネートが溶融重合されたものが好ましい。
【００１６】
前記芳香族ジヒドロキシ化合物としては、ポリカーボネートの製造に使用される通常の芳香族ジヒドロキシ化合物を使用してよく、下記の化学式１で表される化合物が好ましい。
【００１７】
【化１】
2015071456.tif 000002
【００１８】
前記化学式１において、Ａは、単結合、置換または非置換の炭素数１〜３０の２価の炭化水素基、−ＣＯ−、−Ｓ−、または−ＳＯ２−であり、Ｒ１およびＲ２は、それぞれ独立して、置換もしくは非置換の炭素数１〜３０のアルキル基、または置換もしくは非置換の炭素数６〜３０のアリール基であり、ａおよびｂは、それぞれ独立して、０〜４の整数である。
【００１９】
本明細書において、「炭化水素基」は、特別な言及がない限り、直鎖状、分枝状または環状の飽和または不飽和炭化水素基を意味し、「アルキル基」は、特別な言及がない限り、直鎖状、分枝状または環状のアルキル基を意味し、前記の「置換」は、水素原子がハロゲン原子、炭素数１〜３０のアルキル基、炭素数１〜３０のハロアルキル基、炭素数６〜３０のアリール基、炭素数２〜３０のヘテロアリール基、炭素数１〜２０のアルコキシ基、およびこれらの組み合わせなどの置換基に置換されたことを意味する。
【００２０】
具体例において、上記化学式１中のＡは、単結合、置換もしくは非置換のＣ１−Ｃ３０（炭素数１〜３０）のアルキレン基、置換もしくは非置換のＣ２−Ｃ５（炭素数２〜５）のアルケニレン基、置換もしくは非置換のＣ２−Ｃ５（炭素数２〜５）のアルキリデン基、置換もしくは非置換のＣ５−Ｃ６（炭素数５〜６）のシクロアルキレン基、置換もしくは非置換のＣ５−Ｃ６（炭素数５〜６）のシクロアルケニレン基、置換もしくは非置換のＣ５−Ｃ１０（炭素数５〜１０）のシクロアルキリデン基、置換もしくは非置換のＣ６−Ｃ３０（炭素数６〜３０）のアリーレン基、置換もしくは非置換のＣ１−Ｃ２０（炭素数１〜２０）のアルコキシレン基、ハロゲン酸エステル基、炭酸エステル基、−ＣＯ−、−Ｓ−、または−ＳＯ２−である。上記化学式１中のＲ１およびＲ２は、それぞれ独立して、置換もしくは非置換の炭素数１〜３０、好ましくは炭素数１〜１０のアルキル基、または置換もしくは非置換の炭素数６〜３０、好ましくは炭素数６〜１０のアリール基である。
【００２１】
前記芳香族ジヒドロキシ化合物の具体的な例としては、２，２−ビス（４−ヒドロキシフェニル）プロパン、４，４’−ビフェノール、２，４−ビス（４−ヒドロキシフェニル）−２−メチルブタン、１，１−ビス（４−ヒドロキシフェニル）シクロヘキサン、２，２−ビス（３−クロロ−４−ヒドロキシフェニル）プロパン、２，２−ビス（３，５−ジクロロ−４−ヒドロキシフェニル）プロパンなどが挙げられるが、これらに制限されることはない。これらは単独でもまたは２種以上混合しても用いることができる。これらのうち、２，２−ビス（４−ヒドロキシフェニル）プロパンを使用することが好ましい。
【００２２】
前記ジアリールカーボネートとしては、ポリカーボネートの製造に使用される通常のジアリールカーボネートを使用してよく、下記化学式２で表される化合物が好ましい。
【００２３】
【化２】
2015071456.tif 000003
【００２４】
前記化学式２において、Ａｒ１およびＡｒ２は、それぞれ独立して、置換または非置換の炭素数６〜２０、好ましくは炭素数６〜１０のアリール基である。
【００２５】
前記ジアリールカーボネートの具体的な例としては、ジフェニルカーボネート、ジトリルカーボネート、ビス（クロロフェニル）カーボネート、ｍ―クレシルカーボネート、ジナフチルカーボネート、ビス（ジフェニル）カーボネート、ジエチルカーボネート、ジメチルカーボネート、ジプロピルカーボネート、ジブチルカーボネート、メチルエチルカーボネート、メチルプロピルカーボネート、エチルプロピルカーボネート、ジシクロヘキシルカーボネートなどが挙げられるが、これらに制限されることはない。これらは単独でもまたは２種以上混合しても用いることができる。これらのうち、ジフェニルカーボネートを使用することが好ましい。
【００２６】
具体例において、前記芳香族ジヒドロキシ化合物および前記ジアリールカーボネートのモル比（芳香族ジヒドロキシ化合物：ジアリールカーボネート）は１：０．９〜１：１．３が好ましく、１：０．９５〜１：１．２５がより好ましい。このような範囲であれば、未反応単量体の含量を減少させることができ、末端構造の含量による反応性を最適化することができる。
【００２７】
具体例において、前記ポリカーボネート樹脂は、通常の溶融重合法によって製造されてもよく、例えば、芳香族ジヒドロキシ化合物およびジアリールカーボネートを重合することによってポリカーボネート予備重合体を製造し、製造された予備重合体を溶融重合して得てもよい。ここで予備重合体とは、多段階の重合過程中において形成され、最終的に得られる重合体よりも低い分子量を有する重合体を意味する。例えば、予備重合体は、２，０００ｇ／ｍｏｌ〜１５，０００ｇ／ｍｏｌの重量平均分子量を有する重合体であってもよい。
【００２８】
前記予備重合体の製造は、通常の原料混合工程を通じて前記芳香族ジヒドロキシ化合物およびジアリールカーボネートを混合した後で行ってもよい。例えば、原料混合工程は、好ましくは１４０℃〜２５０℃、より好ましくは１６０℃〜２４０℃で、好ましくは１時間〜１０時間行われてもよい。
【００２９】
予備重合体を得るための重合は、好ましくは１６０℃〜３００℃、より好ましくは２００℃〜３００℃、さらに好ましくは２４０℃〜２９０℃の温度で行われる。重合時の系内の圧力は、好ましくは１３．３３Ｐａ〜１３．３３ｋＰａ（０．１ｔｏｒｒ〜１００ｔｏｒｒ）、より好ましくは３９．９９Ｐａ〜６．６６７ｋＰａ（０．３ｔｏｒｒ〜５０ｔｏｒｒ）であり、重合時間は好ましくは１時間〜１０時間である。また、重合は、２段階以上に分けて行われてもよい。上記の範囲であれば、重量平均分子量が２，０００ｇ／ｍｏｌ〜１５，０００ｇ／ｍｏｌであるポリカーボネートの予備重合体を効率よく製造することができる。
【００３０】
溶融重合は、好ましくは２４０℃〜３００℃、より好ましくは２５０℃〜２９０℃の温度で行われる。重合時の系内の圧力は、好ましくは１３．３３Ｐａ〜０．６６７ｋＰａ（０．１ｔｏｒｒ〜５ｔｏｒｒ）、より好ましくは４０．００Ｐａ〜０．２６７ｋＰａ（０．３ｔｏｒｒ〜２ｔｏｒｒ）であり、重合時間は好ましくは１時間〜１０時間であるが、これらに制限されることはない。
【００３１】
具体例において、予備重合体の重合および溶融重合は、触媒の存在下で行われてもよい。触媒としては、通常のポリカーボネート樹脂の溶融重合に使用される触媒を使用してよく、例えば、アルカリ金属触媒、アルカリ土類金属触媒などが使用される。アルカリ金属触媒の例としては、ＬｉＯＨ、ＮａＯＨ、ＫＯＨなどがあるが、これらに制限されることはない。これらは、単独でもまたは２種以上を混合して使用してもよい。触媒の使用量は、芳香族ジヒドロキシ化合物およびジアリールカーボネートの１００質量部に対して、１×１０−７質量部〜１×１０−４質量部であることが好ましいが、これに制限されることはない。
【００３２】
具体例において、ポリカーボネート樹脂は、ポリカーボネート樹脂試料４ｇを１５０℃で３０分間加熱して発生するガス（アウトガス）をＨＳ−ＳＰＭＥ−ＧＣ／ＭＳ（ＨｅａｄＳｐａｃｅ−Ｓｏｌｉｄ  Ｐｈａｓｅ  ＭｉｃｒｏＥｘｔｒａｃｔｉｏｎ−Ｇａｓ  Ｃｈｒｏｍａｔｏｇｒａｐｈｙ／Ｍａｓｓ  Ｓｐｅｃｔｒｏｍｅｔｒｙ）で測定した際、検出されるピーク数は２５個以下が好ましく、１５個〜２５個がより好ましい。また、検出面積値が３．５×１０７Ａｒｅａ／ｇ以下が好ましく、３×１０６Ａｒｅａ／ｇ〜３．４×１０７Ａｒｅａ／ｇがより好ましい。このような範囲であれば、高温で揮発され得るガスによる精密部材の汚染を防止することが可能な精密部材用収納容器を製造することができる。
【００３３】
具体例において、該ポリカーボネート樹脂は、ＧＰＣ（ｇｅｌ  ｐｅｒｍｅａｔｉｏｎ  ｃｈｒｏｍａｔｏｇｒａｐｈｙ）で測定した重量平均分子量（Ｍｗ）が２０，０００ｇ／ｍｏｌ〜３５，０００ｇ／ｍｏｌであることが好ましい。この範囲であれば、目的とする精密部材用収納容器を効率よく製造することができる。
【００３４】
該ポリカーボネート樹脂は、ＡＳＴＭ  Ｄ２５６に基づいて厚さ１／８インチの試験片で測定したノッチ付きアイゾット衝撃強度が６０ｋｇｆ・ｃｍ／ｃｍ〜１００ｋｇｆ・ｃｍ／ｃｍが好ましく、７５ｋｇｆ・ｃｍ／ｃｍ〜９０ｋｇｆ・ｃｍ／ｃｍがより好ましい。この範囲であれば、耐衝撃性に優れた精密部材用収納容器を製造することができる。
【００３５】
また、該ポリカーボネート樹脂は、ＡＳＴＭ  Ｄ１２３８に基づいて３００℃および１．２ｋｇの条件で測定した溶融指数が５ｇ／１０分〜８０ｇ／１０分の範囲であることが好ましく、８ｇ／１０分〜３０ｇ／１０分の範囲であることがより好ましい。この範囲であれば、目的とする精密部材用収納容器を効率よく製造することができる。
【００３６】
具体例において、該ポリカーボネート樹脂は、押出機内で溶融・押出しされてペレットの形態に製造されることが好ましい。この場合、押出機は、終端にベント装備が備えられており、ベントしながらペレット化された押出物を製造することが好ましい。ベント時、塩素イオン（Ｃｌ−）、フッ素イオン（Ｆ−）および硫酸イオン（ＳＯ４２−）の量、ならびにガス（アウトガス）ピーク検出数および検出面積をさらに減少させることができる。
【００３７】
本発明に係る精密部材用収納容器は、例えば、上記のように、芳香族ジヒドロキシ化合物およびジアリールカーボネートを溶融重合することによって重合物を製造し、前記重合物を押出機に投入することによって、ペレット化された押出物を製造し、前記ペレット化された押出物を精密部材用収納容器の形態に成形することを含む製造方法により製造されることが好ましい。
【００３８】
ここで、上記成形は、射出成形などの方法によって行われることが好ましい。例えば、射出成形は、３００℃〜３２０℃の成形温度で行われることが好ましい。
【００３９】
このような成形方法は、本発明の属する分野で通常の知識を有する者によってよく知られている。
【実施例】
【００４０】
以下、本発明の好ましい実施例を通じて本発明の構成および作用をより詳細に説明する。ただし、これは、本発明の好ましい例示として提示されたものであって、如何なる意味でもこれによって本発明が制限されると解釈してはならない。
【００４１】
（実施例１）
２，２−ビス（４−ヒドロキシフェニル）プロパン）（ビスフェノールＡ、ＢＰＡ）１８０ｋｇ、ジフェニルカーボネート（ＤＰＣ）２０２．７ｋｇ、および触媒（ＫＯＨ）１００ｐｐｂ（対ＢＰＡ、質量）を混合槽に順次添加した後、窒素を使用して混合槽内の酸素を除去した。混合槽の温度を１６０℃に上げて原料を溶かした後、昇温させて６時間維持した。次に、混合原料を１番目の反応槽に連続的に移送して２２０℃まで昇温させた後、１時間維持しながら２番目の反応槽に連続的に移送した。その後、第３の重合槽に連続的に移送して予備重合体を製造した。次に、予備重合体を第４の反応槽に連続的に移送して溶融重合させた。その後、最終重合物が押出機を通過することによって、ペレット化されたポリカーボネート樹脂を製造した（収率：９９％、重量平均分子量：２５，０００ｇ／ｍｏｌ）。
【００４２】
（実施例２）
押出時に、押出機の終端でベントしたことを除いては、実施例１と同様の方法でポリカーボネート樹脂を製造した（収率：９９％、重量平均分子量：２５，０００ｇ／ｍｏｌ）。
【００４３】
（比較例１）
界面重合で製造されたポリカーボネート樹脂（帝人株式会社製、製品名：Ｌ−１２５０ＷＰ、重量平均分子量：２５，０００ｇ／ｍｏｌ）を使用した。
【００４４】
（物性評価方法）
（１）塩素イオン（Ｃｌ−）、フッ素イオン（Ｆ−）、および硫酸イオン（ＳＯ４２−）検出量の測定：ポリカーボネート樹脂試料３５ｇを５０ｇの水に入れ、５０℃で１２時間放置した後、常温（２５℃）で１２時間振とうした液を用いて、イオンクロマトグラフィー（ＩＣ、ｉｏｎ  ｃｈｒｏｍａｔｏｇｒａｐｈｙ）で検出した。なお、イオンクロマトグラフィーの測定条件は下記表１の通りである。
【００４５】
【表１】
2015071456.tif 000004
【００４６】
（２）ガス（アウトガス）の評価：ポリカーボネート樹脂試料４ｇを１５０℃で３０分間加熱して発生するガス（アウトガス）をＨＳ−ＳＰＭＥ−ＧＣ／ＭＳ（ＨｅａｄＳｐａｃｅ−Ｓｏｌｉｄ  Ｐｈａｓｅ  ＭｉｃｒｏＥｘｔｒａｃｔｉｏｎ−Ｇａｓ  Ｃｈｒｏｍａｔｏｇｒａｐｈｙ／Ｍａｓｓ  Ｓｐｅｃｔｒｏｍｅｔｒｙ）でガス（アウトガス）のピーク数および検出面積値を測定した。ＨＳ−ＳＰＭＥ−ＧＣ／ＭＳの測定条件は、下記表２の通りである。
【００４７】
【表２】
2015071456.tif 000005
【００４８】
（３）アイゾット衝撃強度の評価：ポリカーボネート樹脂のノッチ付きアイゾット衝撃強度を、ＡＳＴＭ  Ｄ２５６に基づいて１／８インチ厚さの試験片に対して測定した。
【００４９】
（４）溶融指数の評価：ポリカーボネート樹脂の溶融指数（ｍｅｌｔ  ｆｌｏｗｒａｔｅ、ＭＦＲ）をＡＳＴＭ  Ｄ１２３８に基づいて３００℃および１．２ｋｇの条件で測定した。
【００５０】
評価結果を下記表３に示す。
【００５１】
【表３】
2015071456.tif 000006
【００５２】
上記表３の結果から、本発明のポリカーボネート樹脂で製造された精密部材用収納容器は、不純物（イオン、アウトガスなど）の発生が少ないので、精密部材の汚染可能性が低いことが分かる。また、特別な工程を付加することなく、簡単な溶融重合を通じて製造されたポリカーボネート樹脂を使用するため、経済的に精密部材用収納容器を製造できることが分かる。
【００５３】
本発明の単純な変形および変更は、この分野の通常の知識を有する者によって容易に実施することができ、このような変形や変更は、いずれも本発明の範囲に含まれるものと見なすことができる。